(57)【特許請求の範囲】
【請求項１】
Ｓｉ：０．０１〜０．２０％（質量％、以下同じ）、Ｆｅ：０．０１〜０．３５％、Ｃｕ：０．００５〜０．１５％、Ｍｎ：０．００５〜０．５０％、Ｍｇ：４．０〜５．０％及びＣｒ：０．００５〜０．１５％を含有し、残部がＡｌ及び不可避的不純物からなる化学成分と、
厚み方向における板中央から板表面までの全範囲において、Ｃｕｂｅ方位密度がランダム方位試料の１．５倍以上である集合組織とを有しており、
０．２％耐力が２８０〜３６０ＭＰａであり、
伸びが５％以上である、タブ用アルミニウム合金板。
【請求項２】
厚み方向における板中央から板表面までの全範囲において、Ｃｕｂｅ方位密度がランダム方位試料の２．０倍以上１２．０倍以下である上記集合組織を有する、請求項１に記載のタブ用アルミニウム合金板。
【請求項３】
請求項１または２に記載のタブ用アルミニウム合金板の製造方法であって、
Ｓｉ：０．０１〜０．２０％（質量％、以下同じ）、Ｆｅ：０．０１〜０．３５％、Ｃｕ：０．００５〜０．１５％、Ｍｎ：０．００５〜０．５０％、Ｍｇ：４．０〜５．０％、Ｃｒ：０．００５〜０．１５％を含有し、残部がＡｌ及び不可避的不純物からなる化学成分を有する鋳塊を準備し、
該鋳塊を４５０〜５４０℃で１〜２４時間加熱して均質化処理を行い、
上記鋳塊に、板厚が１５０ｍｍを下回ってから終了時までの間の１パス当たりの圧下率の平均が８〜４０％、終了時の板厚が２０〜３２ｍｍ、及び、終了時の板温度が４００〜５００℃となるようにして複数パスの熱間粗圧延を行い、
次いで、１パス目のひずみ速度が１〜２５／ｓｅｃかつ終了時の板温度が３１０〜３９０℃となるようにして複数パスの熱間仕上圧延を行うことにより、厚み方向における板中央から板表面までの全範囲において、Ｃｕｂｅ方位密度がランダム方位試料の８．０倍以上である集合組織を有する熱延板を作製し、
その後、該熱延板に冷間圧延を行う、タブ用アルミニウム合金板の製造方法。
【請求項４】
板中央から板表面までの厚み方向の全位置において、Ｃｕｂｅ方位密度がランダム方位試料の１０〜６０倍である上記集合組織を有する上記熱延板を作製する、請求項３に記載のタブ用アルミニウム合金板の製造方法。
【請求項５】
上記冷間圧延における総圧下率は７５〜９５％である、請求項３または４に記載のタブ用アルミニウム合金板の製造方法。
【発明の詳細な説明】
【技術分野】
【０００１】
本発明は、缶蓋に取り付けられるタブの素材として好適なタブ用アルミニウム合金板およびその製造方法に関する。
【背景技術】
【０００２】
スチール缶やアルミニウム缶は、飲料や食品の包装容器として広く使用されている。これらの缶は、内容物を密封するための缶胴及び缶蓋と、缶蓋を開口させるためのタブとを有している。例えば、飲料缶の缶蓋は、タブとともに缶蓋のスコア部を除去するプルタブ方式、または、缶蓋のスコア部をタブにより押し込むステイオンタブ方式のいずれかの構造を有していることが多い。近年においては、環境問題の観点等によりステイオンタブ方式の缶蓋が主流となっている。
【０００３】
タブは、缶蓋に形成されたリベットに取り付けられている。例えばステイオンタブ方式の缶蓋を開口させる場合には、タブを引き起こすことによって、梃子の原理により缶蓋のスコア部を缶の内側に押し込む。しかし、スコア部に加わる押込み力が不足すると、スコア部が開ききらないことがある。この場合、タブを元の位置に曲げ戻した後、再度タブを引き起こす必要がある。それ故、タブの曲げ性が低い場合には、タブにおけるリベットとの結合部が上述した引き起こし動作と曲げ戻し動作との繰り返しに耐え切れず、タブがちぎれて缶蓋より離脱するという問題が発生する。
【０００４】
従来、タブは、ＪＩＳ  Ａ５０８２合金板やＪＩＳ  Ａ５１８２合金板から作製されている。しかし、近年、コストの削減を目的として、タブの作製に用いるアルミニウム合金板の薄肉化が要求されている。アルミニウム合金板を薄肉化しつつ得られるタブの強度を十分に確保するためには、素材のアルミニウム合金板を高強度化する必要がある。ところが、高強度のアルミニウム合金板は、曲げ性が低いため、引き起こし動作と曲げ戻し動作との繰り返しによりタブがちぎれ、缶蓋から離脱するおそれが高くなる。
【０００５】
そこで、高い強度と優れた曲げ性とを両立させたアルミニウム合金板およびその製造方法が検討されている。例えば、特許文献１には、金属間化合物の増加に寄与するＦｅ量及びＭｎ量を規制することで、金属間化合物の面積率を抑制し、繰り返し曲げ性を高めたアルミニウム合金板が開示されている。また、特許文献２には、最大５μｍ以上の金属間化合物の数、固溶Ｍｎ量および均質化処理条件を規定することで、曲げ性を高めたアルミニウム合金板およびその製造方法が開示されている。
【先行技術文献】
【特許文献】
【０００６】
【特許文献１】特開２００４−１８３０４５号公報
【特許文献２】特開２０１１−２２５９７７号公報
【発明の概要】
【発明が解決しようとする課題】
【０００７】
しかし、特許文献１や特許文献２に開示されたアルミニウム合金板は、曲げ変形時に、アルミニウムマトリクスと金属間化合物との界面に応力が集中しやすい。その結果、タブの曲げ性が悪化するおそれがある。このように、高い強度と優れた曲げ性とを両立させたタブ用アルミニウム合金板を得るためには、金属間化合物量を制御するだけでは不十分であり、更なる改良が強く望まれている。
【０００８】
本発明は、かかる背景に鑑みてなされたものであり、製造コストが低く、高い強度と優れた曲げ性とを両立できるタブ用アルミニウム合金板およびその製造方法を提供することを目的とする。
【課題を解決するための手段】
【０００９】
本発明の一態様は、Ｓｉ：０．０１〜０．２０％（質量％、以下同じ）、Ｆｅ：０．０１〜０．３５％、Ｃｕ：０．００５〜０．１５％、Ｍｎ：０．００５〜０．５０％、Ｍｇ：４．０〜５．０％及びＣｒ：０．００５〜０．１５％を含有し、残部がＡｌ及び不可避的不純物からなる化学成分と、
厚み方向における板中央から板表面までの全範囲において、Ｃｕｂｅ方位密度がランダム方位試料の１．５倍以上である集合組織とを有しており、
０．２％耐力が２８０〜３６０ＭＰａであり、
伸びが５％以上である、タブ用アルミニウム合金板にある。
【００１０】
本発明の他の態様は、上記の態様のタブ用アルミニウム合金板の製造方法であって、Ｓｉ：０．０１〜０．２０％（質量％、以下同じ）、Ｆｅ：０．０１〜０．３５％、Ｃｕ：０．００５〜０．１５％、Ｍｎ：０．００５〜０．５０％、Ｍｇ：４．０〜５．０％、Ｃｒ：０．００５〜０．１５％を含有し、残部がＡｌ及び不可避的不純物からなる化学成分を有する鋳塊を準備し、
該鋳塊を４５０〜５４０℃で１〜２４時間加熱して均質化処理を行い、
上記鋳塊に、板厚が１５０ｍｍを下回ってから終了時までの間の１パス当たりの圧下率の平均が８〜４０％、終了時の板厚が２０〜３２ｍｍ、及び、終了時の板温度が４００〜５００℃となるようにして複数パスの熱間粗圧延を行い、
次いで、１パス目のひずみ速度が１〜２５／ｓｅｃかつ終了時の板温度が３１０〜３９０℃となるようにして複数パスの熱間仕上圧延を行うことにより、厚み方向における板中央から板表面までの全範囲において、Ｃｕｂｅ方位密度がランダム方位試料の８．０倍以上である集合組織を有する熱延板を作製し、
その後、該熱延板に冷間圧延を行う、タブ用アルミニウム合金板の製造方法にある。
【発明の効果】
【００１１】
上記タブ用アルミニウム合金板は、上記特定の化学成分を有している。これにより、タブとして好適な強度及び伸びを容易に得ることができる。
【００１２】
また、上記アルミニウム合金板は、上記特定の範囲の強度を有しているため、従来のアルミニウム合金板よりも容易に板厚を薄くすることができる。
【００１３】
さらに、上記アルミニウム合金板は、厚み方向における板中央から板表面までの全範囲において、Ｃｕｂｅ方位密度がランダム方位試料の１．５倍以上である集合組織を有している。Ｃｕｂｅ方位（｛００１｝＜１００＞）の方位密度が上記特定の範囲内である上記アルミニウム合金板は、曲げ変形中の応力集中を緩和することができる。それ故、上記アルミニウム合金板は、タブちぎれの起点となる亀裂の発生や進展を抑制し、引き起こし動作と曲げ戻し動作との繰り返しによるタブの離脱を抑制することができる。
【００１４】
このように、上記アルミニウム合金板は、上記特定の化学成分及び集合組織を有し、かつ、０．２％耐力及び伸びが上記特定の範囲内にあることにより、高い強度と優れた曲げ性とを両立させることができる。
【００１５】
また、上記アルミニウム合金板の製造方法は、上記熱間粗圧延及び上記熱間仕上圧延の条件を上記特定の範囲とすることにより、熱間粗圧延時のパス間や、熱間仕上圧延時のパス間等に起こる再結晶を抑制することができる。その結果、Ｃｕｂｅ方位密度が高い上記熱延板を作製することができる。そして、上記熱延板に冷間圧延を行うことにより、上記アルミニウム合金板のＣｕｂｅ方位密度を、容易に上記特定の範囲にすることができる。
【００１６】
また、上記製造方法によれば、上記熱延板のＣｕｂｅ方位密度を十分に高くすることができる。そのため、熱間仕上圧延終了後から冷間圧延終了までの間に、中間焼鈍を実施してＣｕｂｅ方位密度を高める必要がない。従って、上記製造方法によれば、従来よりも熱処理工程を削減し、上記アルミニウム合金板の製造コストを低減する効果を得ることもできる。
【図面の簡単な説明】
【００１７】
【図１】実施例における、完全な再結晶組織の一例を示す図面代用写真である。
【図２】実施例における、圧延組織の一例を示す図面代用写真である。
【図３】実施例における、タブの曲げ性の試験方法の説明図である。
【図４】実施例における、タブの強度の試験方法の説明図である。
【発明を実施するための形態】
【００１８】
上記アルミニウム合金板における化学成分の限定理由について説明する。
【００１９】
Ｓｉ（シリコン）：０．０１〜０．２０％
Ｓｉは、Ｍｇと共存した場合、Ｍｇ2Ｓｉ析出物を形成する。この析出物は、塗装焼付時などにタブが軟化することを抑制する効果を有する。Ｓｉの含有量を上記特定の範囲とすることにより、タブの軟化を抑制することができる。
【００２０】
Ｓｉの含有量が０．０１％未満の場合には、タブの軟化を抑制する効果が不十分となる。また、この場合には、鋳造時に高純度のアルミニウム地金を使用する必要があるため、生産性の悪化や製造コストの増大を招く。これらの問題を回避する観点からは、Ｓｉの含有量は０．０３％以上であることが好ましい。
【００２１】
一方、Ｓｉ量の含有量が過度に多くなると、Ｓｉを含有する金属間化合物の含有量が増加する。この金属間化合物が上記アルミニウム合金板中に多量に存在すると、曲げ時の亀裂の発生や進展が促進されることに加え、集合組織のランダム化を招く。その結果、タブの曲げ性が悪化するおそれがある。これらの問題を回避する観点から、Ｓｉの含有量は０．２０％以下とする。同様の観点から、Ｓｉの含有量は０．１５％以下であることが好ましい。
【００２２】
Ｆｅ（鉄）：０．０１〜０．３５％
Ｆｅは、塗装焼付時などにタブが軟化することを抑制する効果を有する。Ｆｅの含有量を上記特定の範囲にすることにより、タブの軟化を抑制することができる。
【００２３】
Ｆｅの含有量が０．０１％未満の場合には、タブの軟化を抑制する効果が不十分である。また、この場合には、鋳造時に高純度のアルミニウム地金を使用する必要があるため、生産性の悪化や製造コストの増大を招く。これらの問題を回避する観点からは、Ｆｅの含有量は０．０５％以上であることが好ましい。
【００２４】
一方、Ｆｅの含有量が過度に多くなると、Ｆｅを含有する金属間化合物が増加する。この金属間化合物が上記アルミニウム合金板中に多量に存在すると、曲げ時の亀裂の発生や進展が促進されることに加え、集合組織のランダム化を招く。その結果、タブの曲げ性が悪化するおそれがある。これらの問題を回避する観点から、Ｆｅの含有量は０．３５％以下とする。同様の観点から、Ｆｅの含有量は０．３０％以下であることが好ましい。
【００２５】
Ｃｕ（銅）：０．００５〜０．１５％
Ｃｕは、固溶強化により、タブの強度を向上させる効果を有する。Ｃｕの含有量を上記特定の範囲にすることにより、タブの強度を十分に高くすることができる。
【００２６】
Ｃｕの含有量が０．００５％未満の場合には、タブの強度を高くする効果が不十分である。タブの強度を十分に高くするためには、Ｃｕの含有量は０．０１％以上であることが好ましい。
【００２７】
一方、Ｃｕの含有量が過度に多い場合には、上記アルミニウム合金板の強度が過度に高くなる。その結果、タブの成形中に上記アルミニウム合金板が割れる、あるいは、タブの曲げ性が悪化するなどの問題が生じるおそれがある。これらの問題を回避する観点から、Ｃｕの含有量は０．１５％以下とする。同様の観点から、Ｃｕの含有量は０．１３％以下であることが好ましい。
【００２８】
Ｍｎ（マンガン）：０．００５〜０．５０％
Ｍｎは、固溶強化により、タブの強度を向上させる効果を有する。Ｍｎの含有量を上記特定の範囲にすることにより、タブの強度を十分に高くすることができる。
【００２９】
Ｍｎの含有量が０．００５％未満の場合には、タブの強度を高くする効果が不十分である。タブの強度を十分に高くするためには、Ｍｎの含有量は０．０１％以上であることが好ましい。
【００３０】
一方、Ｍｎの含有量が過度に多い場合には、上記アルミニウム合金板の強度が過度に高くなる。その結果、タブの成形中に上記アルミニウム合金板が割れる、あるいは、タブの曲げ性が悪化するなどの問題が生じるおそれがある。また、この場合には、Ｍｎを含有する金属間化合物が増加する。この金属間化合物が上記アルミニウム合金板中に多量に存在すると、曲げ時の亀裂の発生や進展が促進されることに加え、集合組織のランダム化を招く。その結果、タブの曲げ性の悪化を招く。従って、これらの問題を回避する観点から、Ｍｎの含有量は０．５０％以下とする。同様の観点から、Ｍｎの含有量は０．４０％以下であることが好ましい。
【００３１】
Ｍｇ（マグネシウム）：４．０〜５．０％
Ｍｇは、固溶強化により、タブの強度を向上させる作用を有する。Ｍｇの含有量を上記特定の範囲とすることにより、タブの強度を十分に高くすることができる。
【００３２】
Ｍｇの含有量が４．０％未満の場合には、タブの強度を向上させる効果が不十分である。タブの強度を十分に高くするためには、Ｍｇの含有量は４．２％以上であることが好ましい。
【００３３】
一方、Ｍｇの含有量が過度に多い場合には、上記アルミニウム合金板の強度が過度に高くなる。その結果、タブの成形中に上記アルミニウム合金板が割れる、あるいは、タブの曲げ性が悪化するなどの問題が生じるおそれがある。また、この場合には、熱間圧延性を悪化させ、圧延中に板幅方向における端部が割れてしまうおそれがある。これらの問題を回避する観点から、Ｍｇの含有量は５．０％以下とする。同様の観点から、Ｍｇの含有量は４．９％以下であることが好ましい。
【００３４】
Ｃｒ（クロム）：０．００５〜０．１５％
Ｃｒは、固溶強化により、タブの強度を向上させる作用を有する。Ｃｒの含有量を上記特定の範囲とすることにより、タブの強度を十分に高くすることができる。
【００３５】
Ｃｒの含有量が０．００５％未満の場合には、タブの強度を向上させる効果が不十分である。タブの強度を十分に高くするためには、Ｃｒの含有量０．０１％以上であることが好ましい。
【００３６】
一方、Ｃｒの含有量が過度に多い場合には、Ｃｒを含有する粗大な金属間化合物が形成される。この金属間化合物が形成されると、曲げ時の亀裂の発生や進展が促進される、あるいは上記アルミニウム合金板の強度が過度に高くなる等の問題が生じ、タブの曲げ性の悪化を招く。これらの問題を回避する観点から、Ｃｒの含有量は０．１５％以下とする。同様の観点から、Ｃｒの含有量は０．１０％以下であることが好ましい。
【００３７】
０．２％耐力：２８０〜３６０ＭＰａ
上記アルミニウム合金板の０．２％耐力は２８０〜３６０ＭＰａである。０．２％耐力が２８０ＭＰａ未満の場合には、タブの強度が不足し、開口途中にタブが折れてしまうおそれがある。一方、０．２％耐力が３６０ＭＰａを超える場合には、強度が高くなりすぎ、タブの曲げ性が悪化する。適度な強度のタブを得る観点からは、０．２％耐力は２９０〜３４０ＭＰａであることが好ましい。
【００３８】
伸び：５％以上
上記アルミニウム合金板の伸びは５％以上である。伸びが５％未満の場合には、タブの曲げ性が悪化する。タブの曲げ性を向上させる観点からは、上記アルミニウム合金板の伸びは７％以上であることが好ましい。
【００３９】
タブの曲げ性を高くするためには、伸びを高くすることが好ましい。しかし、伸びを高くするためには、上記アルミニウム合金板の集合組織を回復させる必要がある。そして、集合組織の回復は、０．２％耐力の低下を招き、ひいてはタブの強度の低下を招く。従って、強度と曲げ性とのバランスの観点からは、伸びを１５％以下にすることが好ましい。
【００４０】
・集合組織
上記アルミニウム合金板は、厚み方向における板中央から板表面までの全範囲において、Ｃｕｂｅ方位密度がランダム方位試料の１．５倍以上である集合組織を有している。これにより、上記アルミニウム合金板の曲げ性を向上させることができる。なお、板表面とは、上記アルミニウム合金板からタブを作製した際に、タブの外表面となる側の面をいう。また、ランダム方位試料とは、試料中の結晶方位が特定の方向に配向していない試料をいう。
【００４１】
アルミニウム合金板のＣｕｂｅ方位密度が１．５倍未満の場合には、曲げ時の応力集中の緩和が不十分となる。その結果、曲げ時の亀裂の発生や進展を抑制する効果が不十分となり、曲げ性の悪化を招く。曲げ性を向上させる観点からは、Ｃｕｂｅ方位密度はランダム方位試料の２．０倍以上であることが好ましい。
【００４２】
上記アルミニウム合金板の曲げ性を向上させるためには、Ｃｕｂｅ方位密度を高くすることが好ましい。しかし、アルミニウム合金板のＣｕｂｅ方位密度を高くするためには、Ｓｉ、Ｆｅ及びＭｎの含有量を低減する、あるいは熱間粗圧延における圧延パスを多くする等の方法を採用する必要がある。それ故、アルミニウム合金板のＣｕｂｅ方位密度を過度に高くしようとすると、かえって製造コストや生産性の悪化を招く。かかる問題を回避する観点からは、アルミニウム合金板のＣｕｂｅ方位密度は、ランダム方位試料の１２倍以下であることが好ましい。
【００４３】
次に、上記アルミニウム合金板の製造方法を説明する。まず、上記特定の範囲の化学成分を有するアルミニウム合金から鋳塊を作製する。鋳塊の作製には、例えば半連続鋳造等の従来公知の方法を採用することができる。得られた鋳塊を４５０〜５４０℃で１〜２４ｈｒ加熱して均質化処理を施す。加熱温度及び加熱時間を上記特定の範囲内にすることにより、十分に均質化を行うことができる。その結果、タブの曲げ性を向上させることができる。
【００４４】
均質化処理における加熱温度が４５０℃未満の場合には、均質化が不十分となるおそれがある。その結果、タブの曲げ性が悪化するおそれがある。かかる問題を回避する観点からは、加熱温度を４７０℃以上にすることが好ましい。
【００４５】
一方、均質化処理における加熱温度が５４０℃を越える場合には、鋳塊表面に酸化や膨れが生じ、表面品質の低下を招くおそれがある。かかる問題を回避する観点からは、加熱温度を５２０℃以下にすることが好ましい。
【００４６】
均質化処理における加熱時間が１ｈｒ未満の場合には、均質化が不十分となるおそれがある。その結果、タブの曲げ性が悪化するおそれがある。かかる問題を回避する観点からは、加熱時間を２時間以上にすることが好ましい。
【００４７】
一方、加熱時間が２４ｈｒを越える場合には、生産性が悪くなる。かかる問題を回避する観点からは、加熱時間を１２ｈｒ以下にすることが好ましい。
【００４８】
均質化処理の後、熱間粗圧延及び熱間仕上圧延を行い、熱延板を作製する。熱間粗圧延においては、通常、リバース式圧延機を用いて複数パスの圧延を行う。このとき、板厚が１５０ｍｍを下回ってから熱間粗圧延が終了するまでの間の１パスあたりの圧下率の平均が８〜４０％、終了時の板厚が２０〜３２ｍｍ、及び、終了時の板温度が４００〜５００℃となるように、各パスの圧延率を制御して上記鋳塊を圧延する上記特定の条件で熱間粗圧延を行うことにより、熱間仕上圧延に供する板の厚みや集合組織を適正な範囲にすることができる。
【００４９】
上述した圧下率の平均が８％未満となる場合には、圧延パス数が過度に多くなるため、板温度の低下を招く。その結果、圧延中に板の端部が割れるおそれがある。かかる問題を回避する観点からは、圧下率の平均を１０％以上にすることが好ましい。
【００５０】
一方、圧下率の平均が４０％を超える場合には、再結晶駆動力が高くなり、パス間での再結晶が促進される。その結果、再結晶集合組織がランダム化し、タブの曲げ性が悪化するおそれがある。かかる問題を回避する観点からは、圧下率の平均を３０％以下にすることが好ましい。
【００５１】
また、熱間粗圧延の終了時における板厚が２０ｍｍ未満の場合には、熱間仕上圧延時の圧下量が小さくなるため、熱延板に圧延組織が残存するおそれがある。その結果、アルミニウム合金板のＣｕｂｅ方位密度が低くなり、タブの曲げ性が悪化するおそれがある。かかる問題を回避する観点からは、熱間粗圧延の終了時における板厚を２２ｍｍ以上にすることが好ましい。
【００５２】
一方、終了時の板厚が３２ｍｍを越える場合には、熱間仕上圧延時の圧下量が高くなることにより、再結晶駆動力が高くなる。その結果、再結晶集合組織がランダム化し、タブの曲げ性が悪化するおそれがある。かかる問題を回避する観点からは、熱間粗圧延の終了時における板厚を３０ｍｍ以下にすることが好ましい。
【００５３】
また、熱間粗圧延の終了時における板温度が４００℃未満である場合には、板温度が低すぎるため、熱間仕上圧延中に板の端部が割れるおそれがある。かかる問題を回避する観点からは、熱間粗圧延の終了時における板温度を４２０℃以上にすることが好ましい。
【００５４】
一方、熱間粗圧延の終了時における板温度が５００℃を超える場合には、再結晶駆動力が高くなる。その結果、再結晶集合組織がランダム化し、タブの曲げ性が悪化する。かかる問題を回避する観点からは、熱間粗圧延の終了時における板温度を４９０℃以下にすることが好ましい。
【００５５】
熱間仕上圧延においては、通常、タンデムミルを用いて複数パスの圧延を行う。熱間仕上圧延は、１パス目のひずみ速度を１〜２５／ｓｅｃとし、熱間仕上圧延の終了時における熱延板の温度が３１０〜３９０℃となるように実施する。上記特定の条件で熱間仕上圧延を行うことにより、熱延板の厚みや集合組織を適正な範囲にすることができる。
【００５６】
熱間仕上圧延における１パス目のひずみ速度が１／ｓｅｃ未満の場合には、パス間での再結晶の進行により、Ｃｕｂｅ方位密度が低下する。その結果、タブの曲げ性が悪化するおそれがある。かかる問題を回避する観点からは、１パス目のひずみ速度を５／ｓｅｃ以上にすることが好ましい。
【００５７】
一方、１パス目のひずみ速度が２５／ｓｅｃを超える場合には、潤滑不足により板面が荒れてしまい、表面品質の低下を招く。かかる問題を回避する観点からは、１パス目のひずみ速度を２０／ｓｅｃ以下にすることが好ましい。
【００５８】
また、熱間仕上圧延の終了時における熱延板の温度が３１０℃未満の場合には、熱延板中に圧延組織が残存し、Ｃｕｂｅ方位密度の低下を招く。その結果、タブの曲げ性が悪化するおそれがある。かかる問題を回避する観点からは、熱間仕上圧延の終了時における熱延板の温度を３２０℃以上にすることが好ましい。
【００５９】
一方、熱間仕上圧延の終了時の熱延板の温度が３９０℃を超える場合には、圧延中の温度が高いため、潤滑が不足する。その結果、板面が荒れ、表面品質の低下を招く。かかる問題を回避する観点からは、熱間仕上圧延の終了時における熱延板の温度を３７０℃以下にすることが好ましい。
【００６０】
熱間粗圧延及び熱間仕上圧延を上記特定の条件で行うことにより、厚み方向における板中央から板表面までの全範囲において、Ｃｕｂｅ方位密度がランダム方位試料の８．０倍以上である熱延板を作製することができる。上記熱延板の集合組織を上記特定の範囲に制御することにより、上記アルミニウム合金板のＣｕｂｅ方位密度を高くすることができる。その結果、高い曲げ性を有するアルミニウム合金板を容易に作製することができる。
【００６１】
熱延板のＣｕｂｅ方位密度がランダム方位に対して８．０倍未満の場合には、上記アルミニウム合金板のＣｕｂｅ方位密度を上記特定の範囲にすることが難しくなるおそれがある。かかる問題を回避する観点からは、熱延板のＣｕｂｅ方位密度をランダム方位試料の１０倍以上にすることが好ましい。
【００６２】
上記アルミニウム合金板のＣｕｂｅ方位密度を高くするためには、熱延板のＣｕｂｅ方位密度を高くすることが好ましい。しかし、熱延板のＣｕｂｅ方位密度を高くするためには、Ｓｉ、Ｆｅ及びＭｎの含有量を低減する、あるいは熱間粗圧延における圧延パスを多くする等の方法を採用する必要がある。それ故、熱延板のＣｕｂｅ方位密度を過度に高くしようとすると、製造コストや生産性が悪化するおそれがある。かかる問題を回避する観点からは、熱延板のＣｕｂｅ方位密度をランダム方位試料の６０倍以下にすることが好ましい。
【００６３】
熱間仕上圧延を行った後、熱延板に冷間圧延を行う。このとき、熱間仕上圧延が完了してから冷間圧延を行うまでの間に、必要に応じて熱延板に中間焼鈍を行ってもよい。熱間粗圧延及び熱間仕上圧延を上記特定の条件で行った場合には、中間焼鈍を実施することなく冷間圧延を行うことができる。
【００６４】
冷間圧延は、総圧下率が７５〜９５％となるようにして実施する。これにより、高い強度と曲げ性とを両立させたアルミニウム合金板を得ることができる。総圧下率が７５％未満の場合には、最終的に得られるタブの強度が不足し、開口途中にタブ折れが発生するおそれがある。かかる問題を回避する観点からは、冷間圧延の総圧下率を８０％以上にすることが好ましい。
【００６５】
一方、総圧下率が９５％を超える場合には、Ｃｕｂｅ方位密度が低下する、あるいはアルミニウム合金板の強度が過度に高くなる等の問題が生じるおそれがある。その結果、タブの曲げ性が悪化するおそれがある。かかる問題を回避する観点からは、冷間圧延の総圧下率を９０％以下にすることが好ましい。
【００６６】
冷間圧延終了後、必要に応じて塗装処理を実施してもよい。塗装焼付温度は、塗膜物性に応じて適宜決定することができる。通常、焼付温度が２４０〜３００℃の範囲であれば、得られるタブの曲げ性や強度に悪影響を与えるおそれはない。
【実施例】
【００６７】
上記アルミニウム合金板の実施例を以下に説明する。なお、本発明は、この実施例に限定されるものではなく、本発明の趣旨を損なわない範囲で適宜変更することができる。
【００６８】
本例においては、まず、ＤＣ鋳造法により、表１に示す化学成分を有するアルミニウム合金（合金Ａ〜Ｐ）の鋳塊を製造した。この鋳塊に、表２に示す条件で均質化処理、熱間粗圧延及び熱間仕上圧延を行い、熱延板を作製した。次いで、この熱延板に、表２に示す条件で冷間圧延を行い、板厚０．３３ｍｍのアルミニウム合金板（試験材１〜４２）を製造した。なお、熱間粗圧延においては、リバース式圧延機を用いて複数パスの圧延を行った。また、熱間仕上圧延は、４スタンドのタンデムミルを用いて行った。冷間圧延においては、シングルミルを用いて４〜７パスの圧延を行った。
【００６９】
＜熱延板の評価＞
各試験材の製造途中で熱延板の一部を採取し、組織観察及び集合組織の解析を行った。
【００７０】
・組織観察
バーカー法を用いて熱延板を研磨し、圧延方向に平行な板断面（Ｌ−ＳＴ面）を観察した。その結果を表３及び表４に示した。なお、表３及び表４中の「組織観察」の欄には、組織観察の結果、完全な再結晶組織であった場合にＡ、圧延組織が残存していた場合はＢの記号を記載した。
【００７１】
完全な再結晶組織は、例えば図１に示すように、多数の粒状結晶から構成されている。一方、圧延組織は、例えば図２に示すように、圧延方向に伸びた繊維状の組織となる。なお、図１及び図２における縦方向は厚み方向（ＳＴ方向）であり、横方向は圧延方向（Ｌ方向）である。
【００７２】
・集合組織の解析
ＳＥＭ−ＥＢＳＤ（走査電子顕微鏡−電子線後方散乱回折）法により、組織観察を行った上記の板断面（Ｌ−ＳＴ面）のＣｕｂｅ方位密度を算出した。そして、厚み方向における中央から板表面までの全範囲のＣｕｂｅ方位密度を平均した。この平均値を、別途算出したランダム方位試料のＣｕｂｅ方位密度に対する倍率に換算し、表３及び表４の「Ｃｕｂｅ方位密度」の欄に示した。なお、Ｃｕｂｅ方位密度は、Ｃｕｂｅ方位の面指数である｛００１｝＜１００＞から傾角１５°以内の全ての結晶粒から算出した。ランダム方位試料としては、集合組織を持たないアルミニウム粉末を使用した。また、集合組織の解析には、ＴＳＬ社製ＯＩＭ（Orientation  Imaging  Microscopy）を使用した。
【００７３】
＜試験材の評価＞
各試験材について、引張特性、集合組織、タブの曲げ性、タブの強度及び成形性を評価した。
【００７４】
・引張特性
各試験材からＪＩＳ５号引張試験片を採取し、塗膜を除去した。その後、ＪＩＳ  Ｚ２２４１の規定に従って引張試験を行い、０．２％耐力と伸びを評価した。なお、試験片は、長手方向が圧延方向と平行になるように採取した。
【００７５】
・集合組織
Ｘ線回折法により、厚み方向（ＳＴ方向）における板表面及び板中央面のＣｕｂｅ方位密度をそれぞれ測定した。そして、板表面のＣｕｂｅ方位密度と板中央面のＣｕｂｅ方位密度との平均値を算出した。この平均値を、別途算出したランダム方位試料のＣｕｂｅ方位密度に対する倍率に換算し、表３及び表４の「Ｃｕｂｅ方位密度」の欄に示した。なお、Ｃｕｂｅ方位密度は、熱延板の評価と同様に、Ｃｕｂｅ方位の面指数である｛００１｝＜１００＞から傾角１５°以内の全ての結晶粒から算出した。また、ランダム方位試料としては、集合組織を持たないアルミニウム粉末を使用した。
【００７６】
・成形性
各試験材から、金型を用いてＤＲＴ社タイプのステイオンタブを成形し、加工中の割れ発生の有無を評価した。その結果を表３及び表４に示す。なお、表３及び表４中の「成形性」の欄には、割れが発生しなかった場合にはＡ、発生した場合にはＢの記号を記載した。
【００７７】
・タブの曲げ性
上記と同様にステイオンタブ１を成形した後、図３に示すように、缶蓋２のリベット２１にタブ１を取り付けた。このタブ１を手で引き起こしてスコア部２２を通常開口させた後、タブ１が元の位置の反対側、即ちスコア部２２側に倒れるまで、タブ１を曲げた（矢印１０１参照）。その後、タブ１を元の位置に曲げ戻した（矢印１０２参照）。この引き起こし動作と曲げ戻し動作とを繰り返し行い、タブのちぎれの有無を評価した。その結果を表３及び表４に示す。なお、表３及び表４の「曲げ性」の欄には、タブ１が２往復半した時点でちぎれなかった場合にＡ、２往復半未満でタブ１がちぎれた場合にＢの記号を記載した。
【００７８】
・タブの強度
上記と同様に缶蓋２のリベット２１にタブ１を取り付けた後、図４に示すようにタブ１をリベット２１の周りに９０°回転させ（矢印１０３）、タブ１を引き起こした際にタブ１のみに荷重がかかる状態にした。この状態において開缶試験機によりタブを引き起こし、タブ１が折れるまでの荷重を測定した。その結果を表３及び表４に示す。なお、表３及び表４の「タブ強度」の欄には、タブが折れた際の荷重が３０Ｎ以上であった場合にＡ、３０Ｎ未満であった場合にＢの記号を記載した。
【００７９】
【表１】
0006667189.tif 000002
【００８０】
【表２】
0006667189.tif 000003
【００８１】
【表３】
0006667189.tif 000004
【００８２】
【表４】
0006667189.tif 000005
【００８３】
表１〜表３に示すように、試験材１〜２０は、上記特定の範囲の化学成分及び集合組織を有するとともに、引張強さ及び伸びが上記特定の範囲内であった。それ故、これらの試験材は、高い強度と曲げ性とを両立することができた。そして、これらの試験材から作製したタブは、成形性、曲げ性及び強度が良好であった。
【００８４】
表１、表２及び表４に示すように、試験材２１及び２２は、Ｓｉ量またはＦｅ量のいずれかが上記特定の範囲よりも多かったため、金属間化合物が多量に形成された。その結果、これらの試験材は、タブの曲げ性が悪かった。
【００８５】
試験材２３、２５及び２７は、Ｃｕ量、Ｍｎ量、またはＭｇ量のいずれかが上記特定の範囲よりも少なかったため、引張強さが上記特定の範囲よりも低くなった。それ故、これらの試験材は、タブの強度が低かった。
【００８６】
試験材２４は、Ｃｕ量が上記特定の範囲よりも多かったため、引張強さが上記特定の範囲よりも高くなった。それ故、試験材２４は、タブの成形性及び曲げ性が悪かった。
試験材２６は、Ｍｎ量が上記特定の範囲よりも多かったため、引張強さが上記特定の範囲よりも高くなった。それ故、試験材２６は、タブの曲げ性が悪かった。
【００８７】
試験材２８は、Ｍｇ量が上記特定の範囲よりも多かったため、熱間圧延中に板端部に割れが発生した。そのため、冷間圧延を行うことなく、試験材２８の製造を中止した。
【００８８】
試験材２９は、Ｃｒ量が上記特定の範囲よりも少なかったため、引張強さが上記特定の範囲よりも低くなった。それ故、試験材２９は、タブの強度が低かった。
試験材３０は、Ｃｒ量が上記特定の範囲よりも多かったため、引張強さが上記特定の範囲よりも高くなった。また、試験材３０には、粗大な金属間化合物が形成された。それ故、試験材３０はタブの曲げ性が悪かった。
【００８９】
試験材３１は、均質化温度が上記特定の範囲よりも高かったため、表面が強く酸化し、表面品質が低下した。そのため、熱間圧延以降の工程を行うことなく、試験材３１の製造を中止した。
【００９０】
試験材３２は、熱間粗圧延時の圧下率の平均が上記特定の範囲よりも小さかったため、熱間粗圧延におけるパス数が増え、熱間粗圧延の終了時における板温度が上記特定の範囲よりも低くなった。その結果、熱間仕上圧延時に板端部に割れが発生した。そのため、冷間圧延を行うことなく、試験材３２の製造を中止した。
【００９１】
試験材３３は、熱間粗圧延時の圧下率の平均が上記特定の範囲よりも大きかった。これにより熱間圧延中の再結晶が進行した結果、試験材３３のＣｕｂｅ方位密度は上記特定の範囲よりも低くなった。それ故、試験材３３は、タブの曲げ性が悪かった。
【００９２】
試験材３４は、熱間粗圧延の終了時における板温度が上記特定の範囲よりも高かった。これにより熱間圧延中の再結晶が進行したため、試験材３４のＣｕｂｅ方位密度は上記特定の範囲よりも低くなった。その結果、試験材３４は、タブの曲げ性が悪かった。
【００９３】
試験材３５は、熱間粗圧延の終了時における板厚が上記特定の範囲よりも薄かったため、熱間仕上圧延時の圧下量が不足した。これにより熱延板に圧延組織が残存した結果、試験材３５のＣｕｂｅ方位密度は上記特定の範囲よりも低くなった。それ故、試験材３５は、タブの曲げ性が悪かった。
【００９４】
試験材３６は、熱間粗圧延の終了時における板厚が上記特定の範囲よりも厚かったため、熱間仕上圧延時の圧下量が多くなった。これにより熱間圧延中の再結晶が進行した結果、試験材３６のＣｕｂｅ方位密度は上記特定の範囲よりも低くなった。それ故、試験材３６は、タブの曲げ性が悪かった。
【００９５】
試験材３７は、熱間仕上圧延の１スタンド目（１パス目）におけるひずみ速度が上記特定の範囲よりも小さかった。これにより熱間圧延中の再結晶が進行した結果、試験材３７のＣｕｂｅ方位密度は上記特定の範囲よりも低くなった。それ故、試験材３７は、タブの曲げ性が悪かった。
【００９６】
試験材３８は、熱間仕上圧延の１スタンド目におけるひずみ速度が上記特定の範囲よりも大きかったため、圧延中の潤滑が不足した。その結果、板面が荒れ、表面品質が低下した。それ故、冷間圧延を行うことなく、試験材３８の製造を中止した。
【００９７】
試験材３９は、熱延板の温度が上記特定の範囲よりも低かったため、再結晶が完了できず、熱延板に圧延組織が残存した。その結果、試験材３９のＣｕｂｅ方位密度は上記特定の範囲よりも低くなった。それ故、試験材３９は、タブの曲げ性が悪かった。
【００９８】
試験材４０は、熱延板の温度が上記特定の範囲よりも高かったため、圧延中の潤滑が不足した。その結果、板面が荒れ、表面品質が低下した。それ故、冷間圧延を行うこと無く、試験材４０の製造を中止した。
【００９９】
試験材４１は、冷間圧延における総圧下率が上記特定の範囲よりも小さかったため、引張強さが上記特定の範囲よりも低くなった。その結果、試験材４１は、タブの強度が低かった。
【０１００】
試験材４２は、冷間圧延における総圧下率が上記特定の範囲よりも高かったため、引張強さが上記特定の範囲よりも高くなった。その結果、試験材４２は、タブの曲げ性が悪かった。
【符号の説明】
【０１０１】
１  タブ
２  缶蓋  
２１  リベット
２２  スコア部
【図１】
0006667189.tif 000006
【図２】
0006667189.tif 000007
【図３】
0006667189.tif 000008
【図４】
0006667189.tif 000009